(57)【要約】【課題】  光拡散体特性の向上には、入射された光の後方散乱を抑え、光の進行方向に大きな前方散乱し、高コントラスト性や広視野角性の向上が必要である。【解決手段】  透光性かつ薄膜の光拡散体を実現するため、分散媒体と類似した材料である表面改質層で被覆したナノダイヤモンド複合体を分散媒体に分散させることにより、光多重散乱が発生し高い前方散乱強度が得られる。ナノダイヤモンド複合体の表面改質層の量は、厚み０．００１〜１ｎｍの表面改質層を有する。さらにナノダイヤモンド複合体中において、２５〜５００ｎｍの最大サイズのナノダイヤモンド粒子が１０〜６０体積％含有している。これにより、ナノダイヤモンド粒子が０．５〜３０重量％で、０．２〜２００μｍの薄層化でも明度・コントラスト・解像度の品質が向上し、更に、ナノダイヤモンド複合体の均一分散により、表面の引っかき耐性が向上する【選択図】図１２
2013164569.tif 000002
【特許請求の範囲】
【請求項１】
ナノダイヤモンド粒子（Ａ）を分散媒体（Ｂ）中に分散させたナノダイヤモンド・ナノコンポジットであって、前記分散媒体（Ｂ）と類似した材料により被覆したナノダイヤモンド複合体（Ｃ）の最大サイズが２５〜５００ｎｍであることを特徴とするナノダイヤモンド複合体を含有する透明光拡散体。
【請求項２】
請求項１のナノダイヤモンド・ナノコンポジットにおいて、ナノダイヤモンド粒子（Ａ）の含有量が０．５〜３０重量％であることを特徴とするナノダイヤモンド複合体を含有する透明光拡散体。
【請求項３】
請求項１と請求項２におけるナノダイヤモンド・ナノコンポジットにおいて、ナノダイヤモンド複合体（Ｃ）を含有する透明光拡散体の厚みが０．２〜２００μｍであることを特徴とするナノダイヤモンド複合体を含有する透明光拡散体。
【請求項４】
請求項１の分散媒体（Ｂ）は、熱可塑性樹脂、熱硬化性樹脂、光硬化性樹脂から選ばれる少なくとも１種であることを特徴とする請求項１に記載のナノダイヤモンド・ナノコンポジットであって、前記分散媒体（Ｂ）と類似した材料である表面改質層（Ｄ）で被覆したナノダイヤモンド複合体（Ｃ）を前記分散媒体（Ｂ）に分散させたナノダイヤモンド・ナノコンポジットであることを特徴とするナノダイヤモンド複合体を含有する透明光拡散体。
【請求項５】
請求項４の分散媒体（Ｂ）がポリカーボネート樹脂、ポリアリレート樹脂、ポリスチレン樹脂、ポリビニルアルコール樹脂、ポリオレフィン樹脂、ポリ塩化ビニル樹脂、ポリエステル樹脂、ポリスルホン樹脂、ポリエーテルスルホン樹脂、２酢酸セルロース、３酢酸セルロース、エチレンビニルアルコール共重合体、ポリビニルアルコール樹脂、ポリビニルブチラール樹脂の中から一つ以上からなる熱可塑性樹脂であることを特徴とするナノダイヤモンド複合体を含有する透明光拡散体。
【請求項６】
請求項４の分散媒体（Ｂ）がエポキシ系、アクリル系、シリコーン系の中から一つからなる光硬化性樹脂であることを特徴とする透明光拡散体。
【請求項７】
請求項４の分散媒体（Ｂ）がエポキシ系、アクリル系、シリコーン系の中から一つからなる熱硬化性樹脂であることを特徴とするナノダイヤモンド複合体を含有する透明光拡散体。
【請求項８】
請求項１、請求項３、請求項４におけるナノダイヤモンド複合体（Ｃ）中において、ナノダイヤモンド粒子（Ａ）の含有量が１０〜６０体積％の凝集体であり、前記ナノダイヤモンド粒子（Ａ）以外の成分が請求項４と請求項５と請求項６と請求項７に記載した分散媒体（Ｂ）と類似した材料が４０〜９０体積％であることを特徴とするナノダイヤモンド複合体を含有する透明光拡散体。
【請求項９】
請求項１、請求項３、請求項４、請求項８におけるナノダイヤモンド複合体（Ｃ）を分散媒体（Ｂ）中に分散させたナノダイヤモンド・ナノコンポジットであって、前記ナノダイヤモンド複合体（Ｃ）は前記ナノダイヤモンド複合体（Ｃ）の表面改質層（Ｄ）の量は、前記表面改質層（Ｄ）の厚み０．００１〜１ｎｍの前記表面改質層（Ｄ）を有するか、前記表面改質層（Ｄ）の量は前記ナノダイヤモンド粒子（Ａ）に対して０．０１〜５重量％であることを特徴とするナノダイヤモンド複合体を含有する透明光拡散体。
前記表面改質層（Ｄ）の厚みは下記の計算式により求める。
ｔ＝表面改質層（Ｄ）の厚み  ｎｍ
ｄ＝ナノダイヤモンド複合体（Ｃ）の直径  ｎｍ
Ｃ＝ナノダイヤモンド粒子（Ａ）の重量  ｇ
Ｐ＝表面改質層（Ｄ）の重量  ｇ
Ｄ＝表面改質層（Ｄ）の密度  ｇ／ｃｍ３
ｔ＝（１０２１）＊（Ｐ／Ｄ）／（Π＊ｄ＊ｄ）
【請求項１０】
請求項１、請求項３、請求項４、請求項８、請求項９におけるナノダイヤモンド複合体（Ｃ）を分散媒体（Ｂ）中に分散させたナノダイヤモンド・ナノコンポジットであって、
（１）前記ナノダイヤモンド複合体（Ｃ）の表面に修飾処理する第１の工程と、
（２）前記第１の工程で得られた前記ナノダイヤモンド複合体（Ｃ）と前記分散媒体（Ｂ）と類似した材料である表面改質剤（Ｅ）が添加された沸点３０℃以上２５０℃未満の分散溶剤（Ｆ）溶液中に投入し、解砕及び分散させながら前記ナノダイヤモンド複合体（Ｃ）の表面改質層（Ｄ）の量が、前記表面改質層（Ｄ）の厚み０．００１〜１ｎｍの前記表面改質層（Ｄ）を有するか、前記表面改質層（Ｄ）の量は前記ナノダイヤモンド粒子（Ａ）に対して０．０１〜５重量％の量となるように形成する第２の工程と、
（３）２５０℃以下で前記分散溶剤（Ｆ）溶液を撹拌真空脱溶剤処理し、前記ナノダイヤモンド複合体（Ｃ）の表面に前記表面改質層（Ｄ）が固定化処理された表面改質層固定化ナノダイヤモンド複合体（Ｇ）を得る第３の工程と、
（４）前記表面改質層固定化ナノダイヤモンド複合体（Ｇ）を前記分散媒体（Ｂ）及び分散補助剤としての前記分散溶剤（Ｆ）の混合溶剤中に分散させて分散体１（Ｈ）のマスターバッチを製造する第４の工程と、
（５）前記分散体１（Ｈ）中に、さらに前記分散媒体（Ｂ）を添加して分散体２（Ｉ）の成形前分散体を製造する第５の工程と、
（６）前記分散体２（Ｉ）を成形して所定形状のナノダイヤモンド・ナノコンポジットを製造する第６の工程と、
を備えることを特徴とするナノダイヤモンド複合体を含有する透明光拡散体。
【請求項１１】
請求項１のナノダイヤモンド粒子（Ａ）として、空気、アルゴン−５体積％水素、アルゴンをキャリアガスした水の蒸気、硝酸の蒸気、硫酸の蒸気から１種以上の組合せの表面修飾ガスを供給し、３５０℃から５００℃に加熱したゾーンで１０分から２０時間保持することにより表面修飾した前記ナノダイヤモンド粒子（Ａ）を用いることを特徴とするナノダイヤモンド複合体を含有する透明光拡散体。
【請求項１２】
ナノダイヤモンド粒子（Ａ）として、イオン交換容量が０．０１ｍｅｑ／ｇ〜１０．０ｍｅｑ／ｇのものを用いることを特徴とする請求項９、請求項１０、請求項１１に記載の表面修飾した前記ナノダイヤモンド粒子（Ａ）を用いることを特徴とするナノダイヤモンド複合体を含有する透明光拡散体。
【請求項１３】
請求項１から請求項１２において、表面の鉛筆硬度が２Ｈ以上であることを特徴とするナノダイヤモンド複合体を含有する透明光拡散体。
【発明の詳細な説明】
【技術分野】
【０００１】  本発明は、光入力部から光を入力し、拡散後に光出力部から出力させる光拡散体、光散乱性樹脂及び、同光拡散体を用いた光学部材または光学デバイスに関する。光学部材の例としては例えば光拡散板、透過型スクリーンなどがあり、光学デバイスの例としては、液晶パネル、有機ＥＬパネル、電子ペーパー、３Ｄディスプレイ、タッチ・パネルなどに用いられる発光素子がある。【０００２】  また、本発明は、透光性かつ薄膜の光拡散体を実現するため、ナノダイヤモンド粒子を分散媒体（Ｂ）中に均質にかつ多量に分散させたナノダイヤモンド・ナノコンポジット及びその製造方法に関する。
【背景技術】
【０００３】  近年、省エネルギーや機能性等の観点から、入射された光の後方への拡散を抑え、かつ光の進行方向には大きく拡散するといった光拡散体が求められている。このような光制御された光拡散体については、光拡散剤と透明物質の屈折率の差、及び光拡散剤の粒子径が特定の範囲内にあることを特徴とした光拡散体が公知である。例えば、特許文献１においては、透明樹脂よりも屈折率が０．０１〜０．１小さくかつ平均粒子径が１〜１０μｍである透明物質粉末を分散させた光拡散性樹脂が示されている。【０００４】  また、近年、ディスプレイは、薄型、軽量、低消費電力等の特徴を有していることが要求される。特に、近年、急速に伸びを見せるスマートフォンやタッチ・パネル等に用いられるパネルは、薄型で低電力駆動、光反射率、輝度、視野角面などのディスプレイ特性が向上してきているが、特に、コントラストが不十分で、視野角が狭く、且つ、背景の映り込みが生じたりして表示が見にくくなるという問題点があった。そこで、これらを改善する一つの方法として、パネルを透過した光を、散乱板中に分散させた微粒子により全方位に散乱させて視野の光を平均化する方法知られている。例えば、特許文献２には、無機微粒子を透明樹脂中に分散せしめた０．２μｍ〜１００μｍの厚みの光散乱性樹脂であって、該無機微粒子がαアルミナ微粒子で、実質的に破砕面を有さない、多面体微粒子であり、微粒子の長軸長をＬ、短軸長をＳとした場合に、Ｌ／Ｓ比が２以下であり、数平均粒径が０．１μｍ以上２０μｍ以下であり、累積粒度分布の微粒側からの累積１０体積％、累積９０体積％の粒径をそれぞれＤ１０、Ｄ９０としたときにＤ９０／Ｄ１０の値が７以下であり、透明樹脂と異なる屈折率を有し、かつ光学的に異方性を有する光散乱性樹脂が開示されている。【０００５】  また、改善する他の方法として、特許文献３には、明るく、色温度の高い拡散光を出力する光拡散体とその応用が開示され、ＰＭＭＡ等のマトリックス中に第１、第２粒子１、２（例：粒径７．３μｍ、９μｍのシリコーン樹脂）を分散させて光拡散体を構成する。両粒子１、２は、各々最頻径（Ｒ１、Ｒ２；Ｒ１＞Ｒ２）付近に粒子径が揃っている。第１粒子１には、可視光について散乱効率の波長依存性が小さく、青色光を赤色光と同等以上に通し易く、拡散光に角度拡がりを与える能力に優れた粒子を用い、第２粒子２には、前方散乱性が強く、高濃度添加しても全光線透過率が落ち難い粒子を用いる。第１粒子１で可視光全体にバランス良く、拡散角度の拡がりを与え、第２粒子２で青色成分が過剰角度拡がりしないようにしつつ、拡散角度を上乗せする。画像投影用スクリーンの結像部、白色光源のキャップ部等に適用し、明るく、色温度の高い特性が得られる。【０００６】  いずれの使用形態においても、厚さ２ｍｍの光拡散体において、光入力部（一方のメジャー面）から拡散体内に導入された光は、樹脂マトリックス内に分散された粒子の径及び濃度に応じた頻度（確率）で粒子に遭遇し、その度に散乱を受ける。可視光を入出力する光拡散体に使用される粒子の径は、最小０，５μｍ〜最大数十μｍの範囲にあり、可視光の波長に比べて十分大きく、従って、光拡散体内での個々の散乱は、周知のミー��乱理論で近似的に記述できる。同理論で知られているように、個々の散乱の散乱効率及び散乱光の角度分布を左右するファクタとして、「光の波長」、「樹脂マトリックスと粒子の屈折率差」及び「粒子の径」の３つのパラメータがある。そして、実際に採用される粒子の添加濃度、径、光拡散体内の通過光路長（透過型であればほぼ板厚、反射型であれば板厚のほぼ２倍）の条件では、入力から出力までに受ける散乱の回数（多重度）はかなり大きくなる。これら多重散乱を経る結果、光拡散体から出力される出力光は複雑な態様でその属性が変化することが開示されている。【０００７】  また、改善する他の方法として、特許文献４には、ダイヤモンド微粒子を含有する光散乱板は、光を散乱させる物質として粒径０．１〜５０μｍのダイヤモンド微粒子を含有する光散乱板である。ダイヤモンドは２．４という高い屈折率を有するため、ミーの散乱により、高い散乱効果を発揮する物質である。光散乱板は、基板と、基板上に設けた透明薄膜層とからなり、透明薄膜層によりダイヤモンド微粒子が固定されたものであるのが好ましい。粒径０．１〜５０μｍのダイヤモンド微粒子は、１〜１０  ｎｍ程度のメジアン径を有するナノ粒子が凝集した形状のものであるのが好ましい。光散乱板の一例としてアクリル板上にディップ法により形成したウレタン−６７重量％ダイヤモンド粒子膜が開示されている。ダイヤモンド微粒子は、高い屈折率及び高い分散安定性を有するので、様々な溶媒やバインダーに分散させることができ、高い光散乱効果を有する光散乱板を容易に形成することができ、光散乱板は、高い光散乱効果を有するので、液晶表示装置等におけるバックライト光源や発光ダイオードの光源等に好適であることが開示されている。【０００８】  また、改善する他の方法として、特許文献５において、高い透過視認性と良好な散乱反射性とを両立するとともに、広い面積で均一な特性を有する透過型スクリーンを開示している。透過型スクリーンは、基板と、基板上に設けた透明薄膜層と、透明薄膜層に含まれるメジアン径０．０１〜１μｍの光散乱体からなり、光散乱体が、爆射法で得られたグラファイト相を有するナノダイヤモンドを酸化処理して得られたダイヤモンド微粒子であることが開示されている。透明薄膜層は、前記基板に用いることのできる高分子樹脂を用いるのが好ましい。特に好ましいのはポリビニルアセタール系の樹脂であり、最も好ましいのはポリビニルブチラールである。基板及び透明薄膜層の両方を高分子樹脂で構成する場合、それらの樹脂は同じであっても異なっていてもよい。透明薄膜層の厚みは、５〜１０００μｍであるのが好ましく、１０〜８００μｍであるのがより好ましく、２０〜５００μｍであるのが最も好ましい。５μｍ未満の場合は十分な反射像が得られなくなり、１０００μｍを越えると像がぼけてしまう。透明薄膜層そのものを透過型シートとして用いても良い開示されている。一例として、ガラス基板の片面にディップ法により２００μｍ厚みの（ポリビニルブチラール＋可塑剤）−１３重量％ダイヤモンド微粒子膜の透過型反射スクリーンが開示されている。【０００９】  光散乱体のメジアン径が可視光の波長と同等以上になると前方散乱（入射光に対してスクリーンの反対側で起こる散乱）が著しく強くなり、透過型スクリーンを透過してくる光が滲んでしまう。従って、光散乱体のメジアン径は１μｍ以下であり、４００ｎｍ以下であるのが好ましく、２００ｎｍ以下であるのがより好ましい。光散乱体のメジアン径が０．０１μｍより小さくなると後方散乱（入射光に対してスクリーンの手前側で起こる散乱）がほとんど起こらなくなり、透過型スクリーンの散乱反射性が低下する。光散乱体のメジアン径は３０ｎｍ以上であるのが好ましく、作製した透過型スクリーンは高い透過視認性と良好な散乱反射性とを有しおり、ヘッドアップディスプレー等のスクリーンとして好適であったことが開示されている。【００１０】  更にまた、本発明は、ナノダイヤモンド粒子を分散媒体（Ｂ）中に均質にかつ多量に分散させたナノダイヤモンド・ナノコンポジット及びその製造方法に関する。粒子が分散媒体（Ｂ）中に分散した組成物の中で、粒子径がナノメーターオーダー（数ｎｍ〜数百ｎｍ）であるようなナノ粒子が分散媒体（Ｂ）中に分散した組成物はナノコンポジットと呼ばれている。ナノコンポジットは、光学材料、遮光材料、高強度材料、高耐熱性材料、難燃性材料、カラーフィルターなどに使用されている。ナノ粒子は、粒子サイズが非常に小さく、比表面積が大きい。このため、ナノ粒子の表面状態、例えば、凝集状態、表面の官能基や表面の吸着水などの存在が、ナノコンポジット化の際、ナノ粒子の分散媒体（Ｂ）中への分散状態に大きな影響を与える。そこで、ナノ粒子を分散媒体（Ｂ）中に均一に分散させるためには、ナノ粒子の表面状態を適切に制御する必要がある。【００１１】  このようなナノ粒子の表面を改質する方法がいくつか提案されている。例えば、特許文献６には、粒径１ｎｍ〜１μｍサイズの金属、金属酸化物、金属窒化物、金属窒素酸化物、金属硼化物、金属珪化物、熱可塑性樹脂、熱硬化性樹脂、光硬化性樹脂から選ばれる少なくとも１種であるナノ粒子、このナノ粒子の表面に形成された厚み０．１〜１０ｎｍの表面改質層を含むナノコンポジット及びその製造方法の発明が開示されている。そして、この発明では、表面改質剤層は、ナノ粒子に対して６０重量％以下の量であり、形成材料として、シランカップリング剤、チタネートカップリング剤、アルミネートカップリング剤、メトキシ基を有する金属有機化合物、エトキシ基を有する金属有機化合物、有機樹脂層から選ばれる少なくとも１種が用いられている。
【先行技術文献】
【特許文献】
【００１２】
【特許文献１】特公昭６０−２１６６２号公報
【特許文献２】特開２００２−２５０８０３号公報
【特許文献３】特開２００４−３４１４４６号公報
【特許文献４】特開２０１１−２２２６１号公報
【特許文献５】特開２０１１−１１３０６８号公報
【特許文献６】特開２００８−０５６８７３号公報
【発明の概要】
【発明が解決しようとする課題】
【００１３】  上記特許文献１には、省エネルギーや機能性等の観点から、入射された光の後方への拡散を抑え、かつ光の進行方向には大きく拡散するといった光拡散体が求められている。このような光制御された光拡散体については、光拡散剤と透明物質の屈折率の差、及び光拡散剤の粒子径が特定の範囲内にあることを特徴とした光拡散体が公知である。例えば、透明樹脂よりも屈折率が０．０１〜０．１小さくかつ平均粒子径が１〜１０μｍである透明物質粉末を分散させた光拡散性樹脂が示されている。この場合、光拡散体の板厚みが２〜３ｍｍと厚いため、電子機器に適用できない。【００１４】  特許文献２には、αアルミナの屈折率が１．７８であるため、透明樹脂との屈折率差が大きく、かつ粒子サイズが０．１μｍ以上２０μｍ以下であるため、上記した微粒子を透明樹脂中に分散させた光拡散層では、前方散乱特性は見込まれるが、光透過性が十分なものとは言えず、これらの性能が向上した光散乱層の開発が望まれていた。【００１５】  特許文献３には、明るく、色温度の高い拡散光を出力する光拡散体とその応用が開示され、ＰＭＭＡ等のマトリックス中に第１、第２粒子１、２（例：粒径７．３μｍ、９μｍのシリコーン樹脂）において、光入力部（一方のメジャー面）から拡散体内に導入された光は、樹脂マトリックス内に分散された粒子の径及び濃度に応じた頻度（確率）で粒子に遭遇し、その度に散乱を受ける。可視光を入出力する光拡散体に使用される粒子の径は、最小０．５μｍ〜最大数十μｍの範囲にあり、可視光の波長に比べて十分大きく、従って、光拡散体内での個々の散乱は、周知のミー散乱理論で近似的に記述できる。特許文献３の様に樹脂マトリックスとの屈折率差が小さい散乱粒子を透明樹脂に分散させた光拡散体であるため、光拡散体の厚さは２ｍｍと厚いものになってしまっている。そのため、コントラスト性に欠けていた。【００１６】  また、特許文献４には、ダイヤモンドの屈折率が２．４であるため、透明樹脂との屈折率差が大きく、かつ粒子サイズが０．１μｍ以上５０μｍ以下であるナノダイヤモンドの凝集粒で、有機ポリマーのシェルを有するダイヤモンド含有粒子の構造が開示されている。ダイヤモンド粒子表面でモノマーを重合生成したポリマーで被覆したダイヤモンド微粒子がウレタン−６７ｗｔ％ダイヤモンドの凝集粒で、ほぼ最密充填されているため、このような凝集したダイヤモンドの微粒子を透明樹脂中に分散させた光拡散層では、特許文献２と同様に前方散乱特性は見込まれるが、光透過性が十分なものとは言えず、これらの性能が向上した光散乱層の開発が望まれていた。【００１７】  また、特許文献５では前方散乱（入射光に対してスクリーンの反対側で起こる散乱）を積極的に発生させていたのに対して、高い透過視認性と良好な散乱反射性とを両立するとともに、広い面積で均一な特性を有する透過型スクリーンを開示している特許文献５において、高い透過視認性と良好な散乱反射性を有している透過型スクリーンは、基板と、基板上に設けた透明薄膜層の厚みは、５〜１０００μｍである透明薄膜層と、透明薄膜層に含まれるメジアン径０．０１〜１μｍの光散乱体からなることが開示されている。この特許文献５によると、光散乱体��メジアン径が可視光の波長と同等以上になると前方散乱が著しく強くなり、透過型スクリーンを透過してくる光が滲んでしまう。従って、光散乱体のメジアン径は１μｍ以下であり、４００ｎｍ以下であるのが好ましく、２００ｎｍ以下であるのがより好ましい範囲では、前方散乱性を抑えることが出来ると開示されている。しかしながら、このサイズ範囲では、後方散乱性が大きいため透過性を確保できない課題があった。また、この範囲では本発明の目的である前方散乱性を用いた光拡散体に応用展開できない。【００１８】  また、特許文献６で用いられているナノ粒子も粒径１ｎｍ〜１μｍサイズの金属、金属酸化物、金属窒化物、金属窒素酸化物、金属硼化物、金属珪化物、熱可塑性樹脂、熱硬化性樹脂、光硬化性樹脂から選ばれる少なくとも１種である。これらのナノ粒子の凝集性はそれほど高くはないので、溶媒中に良好に分散させることができる。そのため、上記特許文献６に開示されている発明によれば、一応個々のナノ粒子の表面に良好に表面改質層（Ｄ）を形成させることができるので、これらのナノ粒子が分散媒中に高濃度で均質に分散されたナノコンポジットを容易に得ることができる。【００１９】  しかしながら、上記特許文献６には、ナノ粒子としてナノダイヤモンド粒子を用いることについては何も示されていない。ナノダイヤモンド粒子は、上述のナノ粒子よりもサイズが小さい。例えばナノダイヤモンド粒子の一次粒子の直径は１ｎｍ〜１０ｎｍである。従って、これらナノダイヤモンド粒子は凝集性が高く、溶媒中に均一にかつ高濃度に分散させることが困難である。【００２０】  そのため、ナノダイヤモンド粒子に対して上記特許文献６に記載の発明を適用した時、表面改質層（Ｄ）が粒子に対して６０重量％以下の量であり、好ましくは１〜６０重量％、より好ましくは２〜５０重量％、さらに好ましくは２〜４５重量％、特に好ましくは２〜３０重量％であることが開示されている。しかしながら、５重量％超す場合ではナノダイヤモンド粒子にとって過剰な量の表面改質層（Ｄ）を形成してしまい、また、個々のナノダイヤモンド粒子の表面に表面改質層（Ｄ）を均質に形成させることが困難であり、分散媒中にナノダイヤモンド粒子が均質にかつ高濃度に分散したナノダイヤモンド・ナノコンポジットを作製し難く、しかも、ナノダイヤモンド粒子の表面と表面改質層（Ｄ）との間の結合が弱くて分散処理中に分散状態が不安定になるという課題が存在する。この場合も作製されたナノコンポジット全体に占める表面改質層（Ｄ）の量が多くなる。また、重量％ではナノ粒子と表面改質層（Ｄ）の密度により最適な組成を表現できない。このため、ナノダイヤモンド粒子に対して上記特許文献６に記載の発明を適用することによって作製されたナノダイヤモンド・ナノコンポジットをフィルム化した場合、分散の均一性に劣るという問題が生じるようになる。【００２１】  以上より、光拡散体の開発は次のような流れがある。第一番目に、光拡散粒子と透明物質の屈折率の差が０．０２〜０．１で、０．５μｍ〜数１０μｍサイズの樹脂製の光拡散粒子では光拡散体の板厚みは数ｍｍになる。第二番目に、光拡散粒子と透明物質の屈折率の差が０．１以上で、平均粒径が０．１μ��〜２０μｍサイズの無機微粒子を透明樹脂中に分散せしめた０．２μｍ〜１００μｍの厚みの光拡散体である。第三番日に、粒径０．１〜５０μｍのダイヤモンド微粒子を透明樹脂中に分散させた光散乱板（アクリル板上にディップ法により形成したウレタン−６７重量％ダイヤモンド粒子膜）。第四番目に、粒径０．０１〜１μｍのダイヤモンド微粒子を透明樹脂中に分散させた５μｍ〜１０００μｍの厚みの高い透過視認性と良好な散乱反射性板（ガラス基板の片面にディップ法により形成した（ポリビニルブチラール＋可塑剤）−１３重量％ダイヤモンド微粒子膜の透過型反射スクリーン）。【００２２】  急速に伸びを見せるスマートフォンやタッチ・パネル等に用いられるパネルでは、薄型で低電力駆動、光反射率、輝度、視野角面などのディスプレイ特性の向上が不可欠である。先行している光拡散体については、光拡散剤と透明物質の屈折率の差、及び光拡散剤の粒子径が特定の範囲内にあることを特徴にしている。光拡散体の開発の流れにおいて、特に、高コントラスト性や広視野角性の向上を図るためには、透光性かつ薄膜の光拡散体が必要であるが、先行技術によりこれを製品化するには難しいと予想される。【００２３】  発明者等は、透光性かつ薄膜の光拡散体を実現するため、ナノダイヤモンド粒子が凝集したナノダイヤモンド複合体のサイズや組成などについて種々検討を重ねてきた。その結果、ナノダイヤモンド複合体の粒径と、これらのナノダイヤモンド粒子の表面にあるイオン交換量に相当する官能基の量とを所定の最適値となるように選択すると共に、表面改質剤（Ｅ）として分散媒体（Ｂ）と類似のものを用いることにより、分散媒体（Ｂ）中にナノダイヤモンド複合体が均質にかつ多量に分散したナノダイヤモンド・ナノコンポジットを得ることができることを見いだし、本発明を完成するに至ったのである。そして、透光性かつ薄膜の光拡散体を実現したナノダイヤモンド複合体を含有する透明光拡散体を提供することを目的とする。
【課題を解決するための手段】
【００２４】  上記目的を達成するため、ナノダイヤモンド粒子（Ａ）を分散媒体（Ｂ）中に分散させたナノダイヤモンド・ナノコンポジットであって、前記分散媒体（Ｂ）と類似した材料により被覆したナノダイヤモンド複合体（Ｃ）の最大サイズが２５〜５００ｎｍであることを特徴とする。なお、ナノダイヤモンド粒子（Ａ）の含有量が０．５〜３０重量％で、ナノダイヤモンド複合体（Ｃ）を含有する透明光拡散体の厚みが０．２〜２００μｍであることを特徴とする。【００２５】  本発明の分散媒体（Ｂ）は、熱可塑性樹脂、熱硬化性樹脂、光硬化性樹脂から選ばれる少なくとも１種であることを特徴とするナノダイヤモンド・ナノコンポジットであって、前記分散媒体（Ｂ）と類似した材料である表面改質層（Ｄ）で被覆したナノダイヤモンド複合体（Ｃ）を前記分散媒体（Ｂ）に分散させたナノダイヤモンド・ナノコンポジットで、ポリカーボネート樹脂、ポリアリレート樹脂、ポリスチレン樹脂、ポリビニルアルコール樹脂、ポリオレフィン樹脂、ポリ塩化ビニル樹脂、ポリエステル樹脂、ポリスルホン樹脂、ポリエーテルスルホン樹脂、２酢酸セルロース、３酢酸セルロース、エチレンビニルアルコール共重合体、ポリビニルアルコール樹脂、ポリビニルブチラール樹脂の中から一つ以上からなる熱可塑性樹脂である。また、エポキシ系、アクリル系、シリコーン系の中から一つからなる光硬化性樹脂である。また、分散媒体（Ｂ）がエポキシ系、アクリル系、シリコーン系の中から一つからなる熱硬化性樹脂である。【００２６】  ナノダイヤモンド・ナノコンポジットを構成する分散媒体（Ｂ）及び表面改質層（Ｄ）が類似した材料である場合、分散媒体（Ｂ）と表面改質層（Ｄ）との間の相溶性ないし結合性が良好となるので、ナノダイヤモンド粒子が均質にかつ強固に表面改質層（Ｄ）が固定され、表面改質屑（Ｄ）と分散媒体（Ｂ）が強固に結合したナノダイヤモンド・ナノコンポジットが得られる。【００２７】  本発明のナノダイヤモンド複合体（Ｃ）中において、ナノダイヤモンド粒子（Ａ）の含有量が１０〜６０体積％の凝集体であり、ナノダイヤモンド粒子（Ａ）以外の成分が分散媒体（Ｂ）と類似した材料が４０〜９０体積％であることを特徴とする。【００２８】  本発明のナノダイヤモンド複合体（Ｃ）を分散媒体（Ｂ）中に分散させたナノダイヤモンド・ナノコンポジットであって、前記ナノダイヤモンド複合体はナノダイヤモンド複合体の表面改質層（Ｄ）の量は、表面改質層（Ｄ）の厚み０．００１〜１ｎｍの表面改質層（Ｄ）を有するか、前記表面改質層（Ｄ）の量は前記ナノダイヤモンド粒子（Ａ）に対して０．０１〜５重量％である。【００２９】  なお、表面改質層（Ｄ）の厚みは下記の計算式により求める。【００３０】    ｔ＝表面改質層（Ｄ）の厚み  ｎｍ
ｄ＝ナノダイヤモンド複合体の直径  ｎｍ
Ｃ＝ナノダイヤモンド粒子の重量  ｇ
Ｐ＝表面改質層（Ｄ）の重量  ｇ
Ｄ＝表面改質層（Ｄ）の密度  ｇ／ｃｍ３
ｔ＝（１０２１）＊（Ｐ／Ｄ）／（Π＊ｄ＊ｄ）
である。【００３１】  本発明のナノダイヤモンド複合体（Ｃ）を分散媒体（Ｂ）中に分散させたナノダイヤモンド・ナノコンポジットであって、
（１）ナノダイヤモンド複合体（Ｃ）の表面に修飾処理する第１の工程と、
（２）前記第１の工程で得られたナノダイヤモンド複合体（Ｃ）と分散媒体（Ｂ）と類似した材料である表面改質剤（Ｅ）が添加された沸点３０℃以上２５０℃未満の分散溶剤（Ｆ）溶液中に投入し、解砕及び分散させながら前記ナノダイヤモンド複合体（Ｃ）の表面改質層（Ｄ）の量が、表面改質層（Ｄ）の厚み０．００１〜１ｎｍ表面改質層（Ｄ）を有するか、前記表面改質層（Ｄ）の量は前記ナノダイヤモンド粒子（Ａ）に対して０．０１〜５重量％の量となるように形成する第２の工程と、
（３）２５０℃以下で前記分散溶剤（Ｆ）溶液を撹拌真空脱溶剤処理し、前記ナノダイヤモンド複合体（Ｃ）の表面に前記表面改質層（Ｄ）が固定化処理された表面改質層固定化によりナノダイヤモンド複合体（Ｇ）を得る第３の工程と、
（４）前記ナノダイヤモンド複合体（Ｇ）を前記分散媒体（Ｂ）及び分散補助剤としての前記分散溶剤（Ｆ）の混合溶剤中に分散させて分散体１（Ｈ）のマスターバッチを製造する第４の工程と、
（５）前記分散体１（Ｈ）中に、さらに前記分散媒体（Ｂ）を添加して分散体２（Ｉ）の成形前分散体を製造する第５の工程と、
（６）前記分散体２（Ｉ）を成形して所定形状のナノダイヤモンド・ナノコンポジットを製造する第６の工程と、
を備えることを特徴とする。【００３２】  本発明のナノダイヤモンド粒子（Ａ）として、空気、アルゴン−５体積％水素、アルゴンをキャリアガスした水の蒸気、硝酸の蒸気、硫酸の蒸気から１種以上の組合せの表面修飾ガスを供給し、３５０℃から５００℃に加熱したゾーンで１０分から２０時間保持することにより表面修飾したナノダイヤモンド粒子（Ａ）を用いることができる。場合によってはエッチング処理に引き続き、３５０℃から５００℃でアルゴン−水素混合ガスを供給して還元処理してもよい。さらにまた、エッチング処理に引き続き、水の蒸気、硝酸の蒸気、硫酸の蒸気から１種以上の組合せの表面修飾ガスを供給しても良い。【００３３】  ナノダイヤモンド粒子を上述の条件で処理すると、ナノダイヤモンド粒子の表面にＣ−Ｈ、Ｃ−Ｏ−Ｈ、Ｃ＝Ｏ、ＣＯＯＨ、Ｃ−ＳＯ３Ｈ、Ｃ−ＣＨ＝ＣＨ２、Ｃ−ＮＯ２、Ｃ−ＮＨ、Ｃ−Ｆ及びそれらの誘導体より成る群から選ばれる残基部分を形成することができ、ナノダイヤモンド粒子（Ａ）と表面改質層（Ｄ）との間の結合強度が向上する。【００３４】  なお、ナノダイヤモンド粒子（Ａ）として、イオン交換容量が０．０１ｍｅｑ／ｇ〜１０．０ｍｅｑ／ｇの表面修飾したナノダイヤモンド粒子（Ａ）を用いることを特徴とする。ナノダイヤモンド粒子のイオン交換容量は、ナノダイヤモンド粒子の表面と表面改質層（Ｄ）との間の結合箇所（反応活性点）の数に比例する。このイオン交換容量の最大はナノダイヤモンド粒子の表面にある結晶構造的な限界である。このイオン交換容量の最少はナノダイヤモンド・ナノコンポジット中に表面改質層（Ｄ）の占める表面改質量が過少となり、ナノダイヤモンド粒子の表面に表面改質層（Ｄ）を形成することの効果が奏され難くなる。【００３５】  本発明のナノダイヤモンド複合体の均一分散により表面の引っかき耐性が向上するので、透明光拡散体の表面の鉛筆硬度が２Ｈ以上であることを特徴とする。【００３６】  なお、本発明のナノダイヤモンド・ナノコンポジットの製造方法の第２の工程において、周知の分散手段を用いれば良い。例えば、遊星式ミル、ビーズミル、湿式ジェットミルから選ばれる少なくとも１種により行うことができる。
【発明の効果】
【００３７】  本発明のナノダイヤモンド複合体を含有する透明光拡散体は、薄膜化した光拡散体が得られ、高コントラスト性と広視野角性と表面の引っかき耐性が向上することによって、液晶ディスプレイや有機ＥＬディスプレイなどの光学的用途に期待される。
【図面の簡単な説明】
【００３８】
【図１】  本発明のナノダイヤモンド・ナノコンポジットの製造工程を示すフロー図である。
【図２】  各実施例及び比較例で用いたナノダイヤモンド粒子のＴＥＭ顕微鏡写真である。
【図３】  各実施例及び比較例で使用したドライ表面修飾処理装置の概略図である。
【図４】  表面酸化処理に引き続いて還元処理したナノダイヤモンド粒子のＦＴＩＲスペクトル図である。
【図５】  ＣＯＰナノダイヤモンド・ナノコンポジット成型シートの外観写真である。
【図６】  ＰＶＡナノダイヤモンド・ナノコンポジットの前方散乱状態を示す写真である。
【図７】  ＣＯＰナノダイヤモンド・ナノコンポジットの前方散乱状態を示す写真である。
【図８】  ナノコンポジットの前方散乱の強度分布図である。
【図９】  ＰＶＡナノダイヤモンド・ナノコンポジット膜のＡＦＭ画像、凝集体のスケッチ図、凝集体のサイズ分布図である。
【図１０】  ナノダイヤモンド複合体（Ｃ）のＴＥＭ電子顕微鏡写真である。
【図１１】  ナノダイヤモンド粒子（Ａ）と表面改質層（Ｄ）から構成されるナノダイヤモンド複合体（Ｃ）の模式図である。
【図１２】  透明光拡散体に分散したナノダイヤモンド複合体（Ｃ）において、入射光が多重散乱した時の前方散乱と後方散乱を説明する模式図である。
【図１３】  ＰＶＡ中のナノダイヤモンド粒子の含有量と屈折率との関係図である。
【発明を実施するための形態】
【００３９】  以下、実施例を用いて本発明を実施するための形態を説明する。ただし、以下に示す各実施例は、本発明の技術思想を具体化するためのナノダイヤモンド複合体（Ｃ）を含有する透明光拡散体及びその製造方法を例示するものであって、本発明をこの実施例に特定することを意図するものではなく、本発明は特許請求の範囲に示した技術思想を逸脱することなく種々の変更を行ったものにも均しく適用し得るものである。図１は本発明のナノダイヤモンド・ナノコンポジットの製造工程を示すフロー図である。
【００４０】［ナノダイヤモンド粒子］
［実施例１］
ナノダイヤモンド粒子（Ａ）としては、粒子径が約５ｎｍであるナノダイヤモンドを用いた。なお、各実施例及び比較例で用いたビジョン開発株式会社製ナノダイヤモンド粒子のＴＥＭ顕微鏡写真を図２に示すように格子像が観察され、核はほぼ単結晶のダイヤモンド結晶構造を有している。ＥＥＬＳの分析によれば、非晶質のカーボンが検出されているので、ナノダイヤモンド粒子の周辺に非ダイヤモンドカーボンが存在している。また、２次凝集粒の粒子間には金属や有機物や水などの不純物が存在している。
【００４１】［ナノダイヤモンド粒子の表面修飾処理］
各実施例及び比較例で用いるナノダイヤモンド粒子（Ａ）に対して、図３に示したドライ表面修飾処理装置１０を用いて酸化処理や還元処理などの表面修飾処理を施した。表面修飾処理の目的は非ダイヤモンドカーボンや不純物の除去及び表面官能基の形成である。ドライ表面修飾処理装置１０は電気炉１１内に反応管１２としての内径φ３８ｍｍの石英ガラスチューブが配置されており、この反応管１２内にφ３５ｍｍのステンレス製の回転ドラム容器１３が配置されている。電気炉１１はプログラム温度制御装置１４によって所定の温度に制御され、また、回転ドラム容器１３はモーター１５によって所定の回転速度で回転するようになっている。
【００４２】  ナノダイヤモンド粒子の表面修飾処理を行う際には、上記回転ドラム容器１３内にナノダイヤモンド粒子１６を８．０ｇ挿入し、モーター１５により回転ドラム容器１３を２ｒｐｍの回転速度で回転させ、ナノダイヤモンド粒子１６を撹拌し、所定の条件で表面修飾処理を行った。
【００４３】  エッチング処理する場合は、ナノダイヤモンド粒子１６を回転させ、処理ガス１７としてエアを５０ｍＬ／ｍｉｎで供給しながら１００℃〜４５０℃まで３０分かけて昇温した後、実施例１〜１１及び、比較例１、２においては、処理ガス１７としてエアを５０ｍＬ／ｍｉｎで供給しながら４５０℃±１０℃の温度範囲で２０時間維持し、これを冷却することで表面修飾処理を行った。この時、表面修飾処理したナノダイヤモンドの収量は３〜４ｇであった。また、実施例８、１２、１３においては、４５０℃±１０℃の温度範囲で２０時間維持し、エッチング処理に引き続いて、還元ガスとしてアルゴン−水素混合ガス１８を供給しながら６時間維持することで還元処理してから冷却することで表面修飾処理を行った。また、キャリアガスとしてアルゴン−水素混合ガス１８を５０ｍＬ／ｍｉｎで供給してバブラー１９にある水や硝酸中にバブリングすることにより、水や硝酸の蒸気を炉内に供給しながら４５０℃±１０℃の温度範囲で２０時間維持し、これを冷却することで表面修飾処理を行った。また、２００℃で１時間の真空乾燥したナノダイヤモンド粒子を比較例３、８に使用した。
【００４４】  表面修飾処理条件のパラメータは次の通りである。ナノダイヤモンドがグラファイトに変質しないで表面から０．１ｎｍずつエッチングする条件として、処理温度は３５０℃から５００℃の範囲、エッチング速度は０．０５〜０．３０ｇ／ｈｒの範囲、反応管での処理ガスの流速は５〜２０ｃｍ／ｍｉｎの範囲、処理時間は１０分から２０時間の範囲を選定した。
【００４５】  表１に、各実施例及び比較例で用いたナノダイヤモンド粒子の種類と表面修飾処理条件をまとめて示す。処理前後で粒度分布のピークは２００ｎｍから２０〜５０ｎｍに変化した。
【００４６】
【表１】
2013164569.tif 000003
【００４７】  なお、上記のようにして得られた表面修飾されたナノダイヤモンド粒子のイオン交換容量を滴定すると、
４５０℃ｘ２０Ｈｒ  ａｉｒは０．１〜０．４ｍｅｑ／ｇ
４５０℃ｘ２０Ｈｒ  ａｉｒ  →４５０℃ｘ６Ｈｒ  Ｈ２Ｏは０．３〜１．５ｍｅｑ／ｇ
４５０℃ｘ２０Ｈｒ  ａｉｒ  →４５０℃ｘ６Ｈｒ  ＨＮＯ３は１．１〜５ｍｅｑ／ｇ
４５０℃ｘ２０Ｈｒ  ａｉｒ  →４５０℃ｘ６Ｈｒ  Ｈ２ＳＯ４は０．３〜３ｍｅｑ／ｇの酸滴定量を示した。例えば、カルボン酸の含有量は、予想滴定量を超えるある量の０．１Ｎ  ＮａＯＨを試料と反応させ、次いで、得られたスラリーを、ｐＨ７において電位差滴定法で決定した終点まで０．１Ｎ  ＨＣｌで逆滴定することによって求めた。なお、イオン交換容量とはイオン交換体の単位重量あたりのイオン交換量を表し、通常イオン交換体１ｇ当たりのミリ当量（ｍｅｑ／ｇ）で表す。
【００４８】  また、ナノダイヤモンド粒子表面に生成したカルボン酸を還元する場合は、アルゴン−水素混合ガス１８を供給し、４５０℃±１０℃の温度範囲で６時間保持することにより還元処理を行えばよい。４５０℃ｘ２０Ｈｒ  ａｉｒ  →４５０℃ｘ６Ｈｒ  Ｈ２は０．０３〜０．２ｍｅｑ／ｇの酸滴定量を示した。以上より、ナノダイヤモンド粒子（Ａ）として、イオン交換容量が０．０１ｍｅｑ／ｇ〜１０．０ｍｅｑ／ｇのものを形成することが出来る。
【００４９】  図４は表面酸化処理に引き続いて還元処理したナノダイヤモンド粒子のＦＴＩＲスペクトルであり、ナノダイヤモンド粒子の表面修飾処理の効果として−ＣＨ、−ＯＨ、−ＣＯＯＨなどの官能基が観察される。また、表面修飾処理したナノダイヤモンドの不純物をＩＣＰ化学分析すると、ナノダイヤモンドの製造工程の中で混入したＡｌ、Ｂａ、Ｃａ、Ｃｒ、Ｆｅ、Ｋ、Ｎａなどの不純物を５０％以上低減させる効果を確認した。
【００５０】［ナノダイヤモンド粒子への表面改質層の形成］
［実施例２］
ナノダイヤモンド複合体（Ｃ）の目標直径２０ｎｍであるナノダイヤモンドを、上記のようにして表面修飾した後、分散媒体（Ｂ）及び表面改質剤（Ｅ）としてポリビニルアルコール（クラレ製ＰＶＡ１１７；以下「ＰＶＡ」という）と分散溶剤（Ｆ）であるイオン交換水から水−８質量％ＰＶＡの溶液を作製し、表面修飾されたナノダイヤモンドに対し表面改質層（Ｄ）とするＰＶＡが３．９重量％（計算厚み０．４ｎｍ）となるように、表面修飾されたナノダイヤモンドを５．９２重量％、ＰＶＡを０．２３重量％、イオン交換水を８５．５１重量％、メタノールを８．３４重量％の割合で混合し、ＢＲＡＮＳＯＮ製超音波ホモジナイザーＭｏｄｅｌ４５０Ｄを用いて１００Ｗの出力で１分間の分散処理を５回実施しすることで、ナノダイヤモンド粒子の解砕・表面改質処理を行った。なお、表面改質層固定化処理を効率良くするためにメタノールを添加した。
【００５１】  次いで、表面改質層固定化処理として、得られた表面改質処理の施されたナノダイヤモンド粒子を含む分散液を、真空脱気加熱装置を用いて１２０℃、３０分間処理することで、実施例２にかかる表面改質層固定化ナノダイヤモンド複合体（Ｇ）の粉末を得た。得られたナノダイヤモンド粒子の表面に形成されている表面改質層（Ｄ）の計算厚みは、０．４ｎｍである。
【００５２】  なお、表面改質層（Ｄ）の厚みｔ（ｎｍ）は下記の計算式により求めた（以下、同様）。
【００５３】ｔ＝（１０２１）＊（Ｐ／Ｄ）／（Π＊ｄ＊ｄ）
ただし、
ｔ＝表面改質層（Ｄ）の厚み  ｎｍ
ｄ＝ナノダイヤモンド複合体（Ｃ）の直径  ｎｍ
Ｃ＝ナノダイヤモンド粒子の重量  ｇ
Ｐ＝表面改質層（Ｄ）の重量  ｇ
Ｄ＝表面改質層（Ｄ）の密度  ｇ／ｃｍ３
［実施例３〜６、比較例１〜２］
ナノダイヤモンド粒子を解砕・表面改質処理する際のナノダイヤモンド複合体（Ｃ）の目標直径２０ｎｍと５０ｎｍであるナノダイヤモンド、ＰＶＡ、イオン交換水、メタノールの混合割合を変更した以外は実施例１と同様にしてナノダイヤモンド粒子への表面改質層（Ｄ）の形成を行った。
【００５４】  ＰＶＡで表面修飾されたナノダイヤモンドに対するＰＶＡの割合が２．３重量％で、表面改質層（Ｄ）の計算厚み０．２２ｎｍである実施例３、同じく１．０重量％で、表面改質層（Ｄ）の計算厚み０．１０ｎｍである実施例４、同じく０．５重量％で、表面改質層（Ｄ）の計算厚み０．０５ｎｍである実施例５、同じく２．３重量％で、表面改質層（Ｄ）の計算厚み０．５５ｎｍである実施例６は、実施例２と同様に表面改質層固定化ナノダイヤモンド粒子の粉末が得られた。一方、ＰＶＡ表面修飾されたナノダイヤモンドに対するＰＶＡの割合が、５７．４重量％である比較例１（計算厚み５．３ｎｍ）と比較例２（計算厚み１３．５ｎｍ）では数ｍｍの大きな粉末となり、ＰＶＡが過剰な状態のため不均一な表面改質層（Ｄ）となった。分散媒体（Ｂ）と類似した材料の表面改質層（Ｄ）の量が０．０１重量％（または厚み０．００１ｎｍ）より薄い場合には修飾の効果が少ない。一方、５重量％（または厚み１ｎｍ）を越える場合には、表面改質層（Ｄ）の材料が過剰な状態のため不均一な表面改質状態になる。
【００５５】  実施例２〜６及び比較例１、２にかかる表面改質層固定化ナノダイヤモンド粒子の表面改質層（Ｄ）の計算厚みと、処理条件（表面修飾されたナノダイヤモンド粒子の種類、ナノダイヤモンド粒子・ＰＶＡ・イオン交換水・メタノールの混合割合）、及び、ナノダイヤモンド粒子に対するＰＶＡの割合（重量％換算）について、表２に纏めて示した。
【００５６】
【表２】
2013164569.tif 000004
【００５７】［実施例７］
実施例７は、表面改質処理を行う表面改質剤（Ｅ）としてポリビニルブチラール（積水化学製  ＰＶＢ−ＢＭ２；以下「ＰＶＢ」という）を用いた。表面修飾されたナノダイヤモンド粒子に表面改質層（Ｄ）を形成する際には、まず、ＰＶＢとエチルアルコールからエチルアルコール−５重量％ＰＶＢの溶液を作製した。次に、表面修飾されたナノダイヤモンド粒子に対しＰＶＢが１．４重量％（計算厚み０．２ｎｍ）となるように、表面修飾されたナノダイヤモンド粒子、ＰＶＢ、及び、エチルアルコールを混合し、アドバンスド・ナノテクノロジー製湿式ジェットミルを用いて解砕・表面改質処理を行った。
【００５８】  次いで、表面改質層固定化処理として、得られた表面改質処理の施されたナノダイヤモンド粒子を含む分散液を、真空脱気加熱装置を用いて１００℃、１０分間処理することで、表面改質層固定化ナノダイヤモンド粒子の粉末を得た。表面改質層固定化ナノダイヤモンド粒子の表面改質層（Ｄ）の計算厚みについて、処理条件（表面修飾されたナノダイヤモンド粒子の種類、ナノダイヤモンド粒子・ＰＶＢ・エタノールの混合割合）、及び、ナノダイヤモンド粒子に対するＰＶＢの割合（重量％換算）について、表３に纏めて示す。
【００５９】
【表３】
2013164569.tif 000005
【００６０】［実施例８］
目標のナノダイヤモンド複合体（Ｃ）の直径２０ｎｍであるナノダイヤモンドを用い、前述したようにナノダイヤモンドに対して表面修飾処理を施した。まずエッチング処理として、ナノダイヤモンド粒子１６を回転させ、処理ガス１７としてエアを５０ｍＬ／ｍｉｎで供給しながら１００℃〜４５０℃まで３０分かけて昇温した後、処理ガス１７としてエアを５０ｍＬ／ｍｉｎで供給しながら４５０℃±１０℃の温度範囲で２０時間維持した後、更に、還元ガスとしてアルゴン−水素混合ガス１８を供給しながら６時間維持することで還元処理してから冷却し、表面修飾処理とした
表面修飾されたナノダイヤモンド粒子に表面改質層（Ｄ）を形成する際には、分散媒体（Ｂ）及び表面改質剤（Ｅ）として日本ゼオン株式会社製シクロオレフィンポリマーＺＥＯＮＥＸ４８０Ｒ、これ以降ＣＯＰ）と分散溶剤（Ｆ）であるシクロヘキサンからシクロヘキサン−１０重量％ＣＯＰの溶液を作製し、次いで、上記のようにして得られた表面修飾されたナノダイヤモンドに対し表面改質層（Ｄ）とするＣＯＰが２．６重量％（計算厚み０．３ｎｍ）となるように、表面修飾されたナノダイヤモンド、ＣＯＰ、及び、シクロヘキサンを混合し、ＢＲＡＮＳＯＮ製超音波ホモジナイザーＭｏｄｅｌ４５０Ｄを用いて１００Ｗの出力で１分間の分散処理を５回実施しすることで、ナノダイヤモンド粒子の解砕・表面改質処理を行った。
【００６１】  次いで、表面改質層固定化処理として、得られた表面改質処理の施されたナノダイヤモンド粒子を含む分散液を、真空脱気加熱装置を用いて１００℃、３０分間処理することで、表面改質層固定化ナノダイヤモンド複合体（Ｇ）の粉末を得た。
【００６２】  一方、比較例３では、未表面修飾処理のナノダイヤモンド粒子を用い以外は、実施例６と同様、ナノダイヤモンド複合体（Ｃ）の目標直径２０ｎｍで、未表面修飾のナノダイヤモンドに対しＣＯＰが０．６重量％（計算厚み０．１ｎｍ）となるように、ナノダイヤモンド、ＣＯＰ、及び、シクロヘキサンを混合し、超音波ホモジナイザーで分散処理したが、この時の処理液は実施例６より高粘度状態になった。そのため、解砕・表面改質処理に３倍の時間がかかった。次いで、表面改質層固定化処理として、得られた表面改質処理の施されたナノダイヤモンド粒子を含む分散液を、真空脱気加熱装置を用いて１００℃、３０分間処理することで、表面改質層固定化ナノダイヤモンド粒子の粉末を得た。
【００６３】  実施例８と比較例３にかかる表面改質層固定化ナノダイヤモンド粒子の表面改質層（Ｄ）の計算厚みについて、処理条件（表面修飾されたナノダイヤモンド粒子の種類、ナノダイヤモンド粒子・ＣＯＰ・シクロヘキサンの混合割合）、及び、ナノダイヤモンド粒子に対するＣＯＰの割合（重量％換算）について、表４に纏めて示す。
【００６４】
【表４】
2013164569.tif 000006
【００６５】［ナノダイヤモンド・ナノコンポジット膜の作製］
［実施例９〜１１、比較例４〜６］
実施例９〜１１及び比較例５においては、実施例２、３及び比較例１によって得られた表面改質層固定化ナノダイヤモンド複合体（Ｇ）と表面改質剤（Ｅ）であるＰＶＡのイオン交換水を用いて、ナノダイヤモンド・ナノコンポジットの成型体の組成がほぼ５重量％、１５重量％もしくは２５重量％になるように調製し、比較例４及び６においては表面改質層固定化処理を行っていないナノダイヤモンド粒子を用いて、ナノダイヤモンド・ナノコンポジットの成型体の組成がほぼ１５重量％になるように調製し、比較例９においては、ナノダイヤモンド粒子を含まないＰＶＡ及びイオン交換水のみの溶液を調製し、これらをＢＲＡＮＳＯＮ製超音波ホモジナイザーＭｏｄｅｌ４５０Ｄを用いて１００Ｗの出力で１分間の分散処理を５回実施した。得られた分散体１（Ｈ）の分散液の組成を表７に纏めて示す。
【００６６】
【表５】
2013164569.tif 000007
【００６７】  実施例９〜１１においてはいずれも良好に分散したのに対し、比較例５では表面改質層固定化ナノダイヤモンド複合体（Ｇ）が再溶解するのに時間を要し、分散状態が不均一となった。また、固定化処理を行っていないナノダイヤモンド粒子を用いた比較例６では、分散状態が不均一なだけでなく、時間経過により分離してしまった。
【００６８】  実施例９〜１１及び比較例４については、上記のようにして得られた分散液をそれぞれ２０ｍｍｘ２０ｍｍのガラス基板とシリコン基板にスピンコートした後、直ちに８０℃に加熱したホットプレート上で乾燥することで、ＰＶＡ中に表面改質層固定化ナノダイヤモンド粒子を０重量％（比較例４）、５重量％（実施例９）、１５重量％（実施例１０）、２５重量％（実施例１１）含有したナノダイヤモンド・ナノコンポジット膜を作製した。全てにおいて、干渉色が観察されたことにより、０．４〜１．０μｍの膜厚みの透明なナノダイヤモンド・ナノコンポジット膜が得られた。
【００６９】［ナノコンポジットシートの作製］
［実施例１２〜１３、比較例７〜８］
次いで、上記のようにして得られた実施例１２〜１３にかかる表面改質層固定化ナノダイヤモンド複合体（Ｇ）粉末をＣＯＰのペレットに所定量分散させた混合ペレットを作製した後、微少サンプル用小型混練機（Ｘｐｌｏｒｅ社製  ＤＳＭ）で溶融混練してシートを成型することでナノコンポジットシートを作製した。比較例７はＣＯＰ単独のシート比較例８は、エッチング処理及び表面改質層固定化処理共に未処理のナノダイヤモンド粒子とＣＯＰを溶融混練してシートを成型した。分散液及びナノコンポジットシートそれぞれにおける、ナノダイヤモンド粒子、ＣＯＰの混合割合について、表６に纏めて示す。
【００７０】
【表６】
2013164569.tif 000008
【００７１】  上記のようにして得られたシートは、比較例８を除いて、いずれも透明シートであり、特に実施例１２及び１３では光学的に透明なシートであった。シクロオレフィンポリマーは吸湿性がほぼゼロに近い非極性のポリマーであり、従来、シリカやジルコニアなどのナノサイズの無機粒子を均一分散させることは出来なかった。本発明により、初めて透明ナノダイヤモンドＣＯＰナノコンポジットを作製することが出来た。一方、エッチング処理及び表面改質層固定化処理共に未処理の比較例８は透明度が不足していた。図５−左に比較例７、図５−中に実施例１３、図５−右に比較例８それぞれ０．２ｍｍ厚みのシートを黒い文字の印刷した白い紙の上に載せた状態を示した。
【００７２】［前方散乱の評価］
実施例９及び比較例４について、分散液をガラス基板上にスピンコートした塗膜にレーザー光線を垂直に入射させ、前方散乱を垂直から４５°の方向から観察することで、前方散乱の状態を評価した。ＰＶＡ−１５重量％ナノダイヤモンド／ガラス（実施例１０、図６−中：膜厚０．８μｍ）、ＰＶＡ−２５重量％ナノダイヤモンド／ガラス（実施例１１、図６−右：膜厚１．０μｍ）では前方散乱が観察されたのに対して、ＰＶＡ１００重量％（比較例４、図６−左：膜厚０．５μｍ）では前方散乱は観察されなかった。
【００７３】  比較例７及び実施例１１についても同様に、溶融混練した後、成型したシートにレーザー光線を垂直に入射させ、前方散乱を垂直から４５°の方向から観察することで、前方散乱の状態を評価した。ＣＯＰ−１重量％ナノダイヤモンド（実施例１１、図７−右：膜厚１３０μｍ）では前方散乱が観察されたのに対して、ＣＯＰ１００重量％（比較例７、図７−左：膜厚１４０μｍ）では前方散乱は観察されなかった。
【００７４】  大塚電子株式会社製の高分子フィルムダイナミックス解析装置ＤＹＮＡ−３０００によりナノダイヤモンド・コンポジット体の前方散乱強度の散乱角度依存性を評価した。図８−左はＰＶＡ−２５重量％ナノダイヤモンド膜／ガラスの膜厚依存性（実施例１１、厚み１．７μｍ、０．９μｍ）とナノダイヤモンド粒子の添加効果（実施例１１、比較例４）を示した。０．９μｍの薄膜でも前方散乱が発現することがわかる。図８−右はＣＯＰ−ナノダイヤモンドシートのナノダイヤモンド粒子の添加効果（比較例４（０重量％）、実施例１２（１重量％）、実施例１３（５重量％））を示した。１重量％の低濃度でも前方散乱が発現することがわかる。
【００７５】  なお、ＰＶＡ−１５重量％ナノダイヤモンド／ガラス（実施例１０）の表面構造をＡＦＭにより観察した。図９−左は実施例１０のナノダイヤモンド・ナノコンポジット膜のＡＦＭ画像、図９−中は凝集体のスケッチ図（凝集体、４４面積％）、図９−右は凝集体のサイズ分布である。このＡＦＭ画像より、ナノ構造の最大サイズは４５ｎｍ（２０〜４５ｎｍの分布）の大きさの凝集体となっていた。また、観察された凝集体が三次元的に同様に分布していると仮定すると、凝集体は４４体積％と推定される。１５重量％は５．９体積％であるので、凝集体中に存在するナノダイヤモンド粒子は１３．５体積％と算出される。ナノダイヤモンド複合体（Ｃ）において、ナノダイヤモンド粒子はナノコンポジット全体の粒子濃度より濃い凝集状態であると考えられる。
【００７６】  一方、実施例１０の分散処理において、ＢＲＡＮＳＯＮ製超音波ホモジナイザーＭｏｄｅｌ４５０Ｄを用いて１００Ｗの出力で１分間の分散処理を２０回実施した以外は同じ組成同じ処理を実施した比較例９のナノダイヤモンド・ナノコンポジット膜を作製した。長時間の分散処理した膜の前方散乱強度は実施例１０の５０％以下であった。ＡＦＭ画像より求めた凝集体の最大サイズは２０ｎｍであったが、凝集体のナノ構造体が曖昧な状態であった。
【００７７】  また、実施例２で作製した表面改質層固定化処理したナノダイヤモンド複合体（Ｃ）の粉をイオン交換水に加えて０．０１ｗｔ％の分散液を作製した。この分散液をＴＥＭ観察用のマイクログリッドにスピンコーティングした。図１０にナノダイヤモンド複合体（Ｃ）のＴＥＭ電子顕微鏡写真を示した。凝集体のサイズは５５ｎｍであった。
【００７８】  以上の結果から、図１１に、ナノダイヤモンド粒子（Ａ）と表面改質層（Ｄ）から構成されるナノダイヤモンド複合体（Ｃ）の模式図を示した。また、図１２に、透明光拡散体に分散したナノダイヤモンド複合体（Ｃ）において、入射光が多重散乱した時の前方散乱と後方散乱を説明する模式図を示した。光拡散体の光透過度と前方散乱強度を向上させるには、ナノダイヤモンド粒子（Ａ）が全体の濃度よりリッチに含有しているナノダイヤモンド複合体（Ｃ）の最大サイズは２５〜５００ｎｍであることが好ましい。上下限を外れるとナノダイヤモンドが均一に分散して前方散乱が小さくなってしまう。より好ましくは３０〜２００ｎｍの範囲である。また、ナノダイヤモンド複合体（Ｃ）中において、ナノダイヤモンド粒子（Ａ）の含有量が１０〜６０体積％の凝集体であることが好ましい。より好ましくは１０〜５０体積％の範囲である。
【００７９】［ナノダイヤモンド添加による屈折率の変化］
また、シリコン基板に成膜したサンプルは干渉色を示し、光学的に透明状態であった。超薄膜対応膜厚測定装置（ＵＴＦＴＡ−２００  リソテックジャパン製）を用いて膜の屈折率を測定したところ、図１３に示されるようにＰＶＡに５重量％、１５重量％、２５重量％とナノダイヤモンドを添加することにより、屈折率が無添加状態の１．５５から１．６５まで増大することがわかる。２５重量％では１５重量％添加のものと比べて低下しているが、これは空気が混入したためと考えられる。
【００８０】［透明光拡散体］
特許文献５において、高い透過視認性と良好な散乱反射性を有している透過型スクリーンは、５〜１０００μｍ厚みである透明薄膜層と、透明薄膜層に含まれるメジアン径０．０１〜１μｍの範囲では、前方散乱性を抑えることが出来ても後方散乱性が大きいため透過性を確保できない課題があった。また、この範囲では前方散乱性を用いた光拡散体に応用展開できないことが開示されている。一方、本発明によれば、実施例１〜実施例１３に示したように透光性かつ薄膜の光拡散体を実現した。
【００８１】［高硬度透明光拡散体］
また、ＪＩＳ  Ｋ５６００−５−４（１９９９）に規定する鉛筆硬度試験により、実施例１２〜実施例１３と比較例７〜比較例８のシート表面の硬度を測定した。表６に示すように、ナノダイヤモンド粒子が含まれていない比較例７は鉛筆硬度Ｈ、ナノダイヤモンド粒子が実施例１２（１重量％）、実施例１３（４．７重量％）それぞれ、３Ｈと５Ｈと硬度上昇があった。不均一な分散状態である比較例８は２Ｈで硬度上昇が少ない。
【００８２】  ここで、本発明のナノダイヤモンド・ナノコンポジット膜の製造工程を纏めて図１を用いて説明する。
【００８３】［第１の工程］
第１の工程は、表面修飾処理工程であり、最初に、粒径４ｎｍ〜１００ｎｍのナノダイヤモンド粒子に対して表面修飾処理を行う。この表面処理工程では、得られたナノダイヤモンド粒子のイオン交換容量が０．０１ｍｅｑ／ｇ〜１０．０ｍｅｑ／ｇとなるようにするとよい。
【００８４】［第２の工程］
第２の工程は、解砕・表面改質処理工程であり、第１の工程で得られたナノダイヤモンド粒子と分散媒体（Ｂ）と類似した材料である表面改質剤（Ｅ）が添加された沸点３０℃以上２５０℃未満の分散溶剤（Ｆ）溶液中に投入し、解砕及び分散させながら前記ナノダイヤモンド粒子の表面に厚み０．００１〜１ｎｍの表面改質層（Ｄ）を、ナノダイヤモンド粒子に対して０．０１〜５体積％の量となるように形成する。
【００８５】  なお、表面改質層（Ｄ）の厚みｔ（ｎｍ）は下記の計算式により求める。
【００８６】ｔ＝（１０２１）＊（Ｐ／Ｄ）／（Π＊ｄ＊ｄ）
ただし、
ｔ＝表面改質層（Ｄ）の厚み  ｎｍ
ｄ＝ナノダイヤモンド複合体の直径  ｎｍ
Ｃ＝ナノダイヤモンド粒子の重量  ｇ
Ｐ＝表面改質層（Ｄ）の重量  ｇ
Ｄ＝表面改質層（Ｄ）の密度  ｇ／ｃｍ３
この第２の工程で用いる表面改質剤（Ｅ）としては、分散媒体（Ｂ）と類似した材料である。場合によっては適切な表面改質剤（Ｅ）を採用し得る。例えば、シランカップリング剤、チタネートカップリング剤、アルミネートカップリング剤、メトキシ基を有する金属有機化合物、エトキシ基を有する金属有機化合物、有機樹脂から選ばれる少なくとも１種が挙げられる。表面改質剤（Ｅ）は、１種のみを用いてもよいし、２種以上を用いてもよい。また、第２の工程において用いる分散溶剤（Ｆ）としては、沸点３０℃以上１００℃の分散溶剤（Ｆ）であれば、任意の適切な有機溶剤を採用し得る。具体的には、例えば、水、アセトン、シクロヘキサン、酢酸エチル、メチルエチルケトンなどが挙げられる。さらに、第２の工程において用いる分散溶剤（Ｆ）としては、沸点１００℃以上２５０℃未満の有機溶剤であれば、任意の適切な分散溶剤（Ｆ）を採用し得る。具体的には、例えば、テルピネオール、トルエン、キシレン、酢酸ブチル、メチルイソブチルケトン、プロピレングリコールメチルエーテルなどが挙げられる。
【００８７】  また、第２の工程においては、上記のナノダイヤモンド粒子、分散媒体（Ｂ）と類似した材料である表面改質剤（Ｅ）及び分散溶剤（Ｆ）を含む混合物の解砕混合処理を行う。この混合物には、本発明の効果を損なわない範囲で、任意の適切な添加剤が含まれていてもよい。第２の工程における解砕混合処理は、任意の適切な方法を採用し得る。好ましくは、遊星式ミル、ビーズミル、湿式ジェットミルから選ばれる少なくとも１種により行われる。
【００８８】［第３の工程］
第３の工程は、表面改質層固定化処理工程であり、２５０℃以下で分散溶剤（Ｆ）を撹拌真空脱溶剤処理により表面改質層固定化処理したナノダイヤモンド粒子を形成する。この第３の工程により、ナノダイヤモンド粒子の表面に表面改質層（Ｄ）が形成されると共に、使用された有機溶剤が残存し得る。表面改質層固定化処理工程が行われたことは、任意の適切な測定方法によって確認し得る。例えば、ＦＴ−ＩＲスペクトルに有意差が生じることによって確認できる。
【００８９】  本発明のナノコンポジットの製造方法では、２２０℃以下で分散溶剤（Ｆ）の脱溶剤処理を行う工程を含んでいてもよい。表面改質層固定化処理工程における脱溶剤処理の方法としては、任意の適切な方法が採用され得る。例えば、真空脱気が挙げられる。脱溶剤処理の温度は、好ましくは３０〜１８０℃、より好ましくは５０〜１５０℃、さらに好ましくは８０〜１５０℃、特に好ましくは１００〜１５０℃である。
【００９０】  表面改質層固定化処理工程によって分散溶剤（Ｆ）の脱溶剤処理を行うことで、分散溶剤（Ｆ）とともに、ナノダイヤモンド粒子の表面に存在する吸着水や生成水（例えば、表面処理剤とナノダイヤモンド粒子表面の水酸基との脱水縮合によって生成した水）が除去され、ナノダイヤモンド粒子の表面に官能基（例えば、水酸基）がある場合には該官能基も除去され得る。このような作用によって、表面改質層とナノダイヤモンド粒子との結合が極めて強固なものとなる。さらに、表面改質層固定化処理工程は１８０℃以下という比較的低温で行うので、表面改質されたナノダイヤモンド粒子どうしの凝集を抑制できる。
【００９１】  表面改質層固定化処理工程によって得られるナノダイヤモンド粒子中には、分散溶剤（Ｆ）が、好ましくは０．１〜５０重量％、より好ましくは０．１〜３０重量％、さらに好ましくは０．１〜２０重量％、特に好ましくは０．１〜１０重量％含まれる。表面改質層固定化処理工程によって得られるナノダイヤモンド粒子中に分散溶剤（Ｆ）が上記の範囲の量で含まれることにより、ナノダイヤモンド粒子中の分散媒体（Ｂ）中へ分散性が一層極めて優れたものとなり、ナノコンポジットとしたときに、ナノコンポジット中におけるナノダイヤモンド粒子中の高濃度化が一層可能となる。
【００９２】  表面改質層固定化処理工程が行われたことは、任意の適切な測定方法によって確認し得る。例えば、ＦＴ−ＩＲによりスペクトルに有意差が生じることによって確認できる。具体的には、例えば、表面改質層固定化処理工程によって得られる粒子のＦＴ−ＩＲスペクトルが、該工程を行う前の粒子のＦＴ−ＩＲスペクトルと比べて、７００、８５０、１６２０、２９６０などの吸収ピーク（ｃｍ−１）に変化が見られる。
【００９３】［第４の工程］
第４の工程は、マスターバッチ製造工程であり、第３の工程で得られた表面改質層固定化処理したナノダイヤモンド複合体と分散媒体（Ｂ）と分散補助剤であると分散溶剤（Ｆ）により分散した分散体１のマスターバッチを製造する。本発明のナノコンポジットの製造方法においては、好ましくは、第３の工程で得られたナノダイヤモンド複合体を分散媒体（Ｂ）に分散させる工程（「ナノ分散処理工程」と称する場合がある）を含む。
【００９４】  ナノ分散処理工程においては、第３の工程で得られたナノダイヤモンド複合体、分散媒体（Ｂ）を含む混合物を分散処理する。この混合物には、任意の適切な添加剤が含まれていてもよい。効率的な分散処理を行う等のために、この混合物に分散剤や分散溶媒が含まれていることが好ましい。ナノ分散処理工程における分散処理の方法としては、例えば、ホモジナイザー、湿式ジェットミルなど、任意の適切な分散方法が採用し得る。ナノ分散処理工程によって、好ましくは透明な、ナノダイヤモンド粒子の分散液が得られる。なお、ナノ分散処理工程において用いる分散媒体（Ｂ）と表面改質処理工程において用いる分散媒体（Ｂ）を類似のものとすることが好ましい。
【００９５】［第５の工程］
第５の工程は、成型前分散体製造工程であり、第４の工程で得られた分散体１と分散媒体（Ｂ）と分散補助剤であると分散溶剤（Ｆ）により分散した分散体２の成型前分散体を製造する。第５の工程によって得られる分散液２を、そのまま本発明にいうナノダイヤモンド・ナノコンポジットとしてもよいが、さらに脱溶剤処理を行う工程（「脱溶剤処理工程」と称する場合がある）を行ってから、本発明にいうナノダイヤモンド・ナノコンポジットとしてもよい。
【００９６】  この、脱溶剤処理工程においては、好ましくは、ナノ分散処理工程において用いる分散溶媒や、ナノ分散処理工程によって得られる分散液（ナノコンポジット）中に残存し得る有機溶剤を除去する。脱溶剤処理工程における脱溶剤処理の方法としては、任意の適切な方法が採用され得る。例えば、ナノ分散処理工程によって得られる分散液（ナノコンポジット）を基板（例えば、ガラス基板）上にキャストし、キャスト膜から分散溶媒を除去する方法などが挙げられる。
【００９７】［第６の工程］
第６の工程は、成膜処理工程であり、第５の工程によって得られた分散体２よりナノダイヤモンド・ナノコンポジットを成型する。この第６の工程では、周知の成膜処理方法から任意の方法を適宜に選択して採用し得る。以上工程を経ることにより、本発明のナノダイヤモンド・ナノコンポジットを作製することができる。
【００９８】  また、上記実施例においては分散媒体（Ｂ）として、ＰＶＡ、ＣＯＰ及びＰＶＢを用いたが、本発明においては、それ以外にも熱可塑性ポリマー、熱硬化性ポリマー、光硬化性ポリマーとして知られる各分散媒体（Ｂ）を使用することができる。
【００９９】  すなわち、熱可塑性ポリマーとしては、ポリエチレン、ポリプロピレン、ポリブテン、エチレン・プロピレン共重合体、ポリ（４−メチル−ペンテン）等のポリオレフィン類及びその誘導体、ナイロン４、ナイロン６、ナイロン６・６、ナイロン６・１０、ナイロン１２などのポリアミド類及びその誘導体、ポリエチレンテレフタレート、ポリブチレンテレフタレート、ポリエチレンナフタレート、ポリエチレンテレフタレート・ポリエチレングリコールブロック共重合体などのポリエステル類及びその誘導体、各種変性ポリフェニレンエーテル、ポリカーボネート、ポリアセタール、ポリスルフォン、ポリ塩化ビニル及びその共重合体、ポリ塩化ビニリデン及びその共重合体、ポリメチルメタクリレート類、アクリル酸（またはメタクリル酸）エステル共重合体類、ポリスチレン類、アクリロニトリルスチレン共重合体類、アクリロニトリルスチレンブタジエン系共重合体等のポリスチレン類及びその共重合体類、ポリ酢酸ビニル類、ポリビニルホルマール、ポリビニルアセタール、ポリビニルブチラール類、エチレン酢酸ビニル共重合体及びその加水分解物類、ポリビニルアルコール類、スチレンブタジエンブロック共重合体類、ポリブタジエン、ポリイソプレン等のゴム類、ポリメトキシエチレン、ポリエトキシエチレン等のポリビニルエーテル類、ポリアクリルアマイド、ポリホスファーゼン類、ポリエーテルスルホン、ポリエーテルケトン、ポリエーテルイミド、ポリフェニレンサルファイド、ポリアミドイミド、熱可塑性ポリイミド、芳香族ポリエステル等の液晶ポリマー、側鎖に液晶成分を含有する側鎖型液晶ポリマー等が挙げられる。
【０１００】  また、熱硬化性ポリマーとしては、ポリイミド樹脂、ビスマレイミドトリアジン樹脂（ＢＴレジン）、架橋性ポリフェニレンオキサイド、硬化性ポリフェニレンエーテル、フェノール樹脂、メラミン樹脂、尿素樹脂、エポキシ樹脂、不飽和ポリエステル樹脂、アルキッド樹脂、ジアリルフタレート樹脂、キシレン樹脂、（メタ）アクリル樹脂、クレゾールノボラック型エポキシ樹脂、フェノールノボラック型エポキシ樹脂、ビフェニル型エポキシ樹脂、ビスフェノールＡ、レゾルシン等から合成される各種ノボラック型エポキシ樹脂、ビスフェノールＡ型エポキシ樹脂、臭素化ビスフェノールＡ型エポキシ樹脂、線状脂肪族エポキシ樹脂、脂環式エポキシ樹脂、複素環式エポキシ樹脂、ハロゲン化エポキシ樹脂、スピロ環式エポキシ樹脂等が使用できる。
【０１０１】  また、光硬化性ポリマーとしては、例えば、紫外線硬化性樹脂及び電子線硬化性樹脂のいずれであってもよい。紫外線硬化型樹脂又は電子線硬化型樹脂としては、公知の様々なものが使用でき、アクリル樹脂、シリコーン樹脂、エステル樹脂等があげられる。代表的なものとしては、分子中にアクリロイル基を有する紫外線硬化型樹脂であり、エポキシアクリレート系，ウレタンアクリレート系，ポリエステルアクリレート系，ポリオールアクリレート系のオリゴマー、ポリマーと単官能・２官能・あるいは多官能重合性（メタ）アクリル系モノマー、例えばテトラヒドロフルフリルアクリレート、２−ヒドロキシエチルアクリレート、２−ヒドロキシ−３−フェノキシプロピルアクリレート、ポリエチレングリコールジアクリレート、ポリプロピレングリコールジアクリレート、トリメチロールプロパントリアクリレート、ペンタエリトリトールトリアクリレート、ペンタエリトリトールテトラアクリレートなどのモノマー、オリゴマー、ポリマーなどの混合物が使用される。なお、光硬化性樹脂には、通常配合される光重合開始剤等を配合してもよい。
【産業上の利用可能性】
【０１０２】  本発明によって得られるナノコンポジットは、任意の適切な光学的用途としては、例えば、屈折率調整材料、低反射材料、ＵＶ吸収材料、ＩＲ反射材料、光散乱材料、ＦＰＤ用材料、有機光感光体、高機能顔料などが挙げられる。機械的用途としては、高硬度化材料、高ヤング率化材料、高密着性材料、成膜性材料、耐摩擦摩耗性材料などが挙げられる。熱的用途としては、耐熱性材料、低熱膨張性材料、難燃性材料、熱伝導性材料などが挙げられる。
【符号の説明】
【０１０３】  １０…ドライ表面修飾処理装置
１１…電気炉
１２…反応管
１３…回転ドラム容器
１４…プログラム温度制御装置
１５…モーター
１６…粉体
１７…処理ガス
１８…流量計
１９…バブラー
【図１】
2013164569.tif 000009
【図２】
2013164569.tif 000010
【図３】
2013164569.tif 000011
【図４】
2013164569.tif 000012
【図５】
2013164569.tif 000013
【図６】
2013164569.tif 000014
【図７】
2013164569.tif 000015
【図８】
2013164569.tif 000016
【図９】
2013164569.tif 000017
【図１０】
2013164569.tif 000018
【図１１】
2013164569.tif 000019
【図１２】
2013164569.tif 000020
【図１３】
2013164569.tif 000021